(57)【要約】【課題】    本発明は、表面平滑性、セル緻密性に優れると共に、メカニカルエンボス、ケミカルエンボスによる意匠性に優れた新規な軟質発泡用塩化ビニル系樹脂組成物および発泡成形体を提供することを目的とする。【解決手段】（メタ）アクリル酸エステル系樹脂０．１〜１０重量％（Ａ−１）と、塩化ビニル系モノマー９０〜９９．９重量％（Ａ−２）からなる、ＪＩＳ  Ｋ７３６７−２によるＫ値が５５〜７５である塩化ビニル系共重合樹脂（Ａ）１００重量部と、（Ｂ）可塑剤３０〜２００重量部、（Ｃ）充填剤０〜５００重量部  （Ｄ）発泡剤０．１〜１０重量部、を含有する軟質発泡用塩化ビニル系樹脂組成物およびその発泡成形体【選択図】    なし【特許請求の範囲】
【請求項１】
（メタ）アクリル酸エステル系樹脂０．１〜１０重量％（Ａ−１）と、塩化ビニル系モノマー９０〜９９．９重量％（Ａ−２）からなる、ＪＩＳ  Ｋ７３６７−２によるＫ値が５５〜７５である塩化ビニル系共重合樹脂（Ａ）１００重量部と、（Ｂ）可塑剤３０〜２００重量部、（Ｃ）充填剤０〜５００重量部  （Ｄ）発泡剤０．１〜１０重量部、を含有する軟質発泡用塩化ビニル系樹脂組成物。
【請求項２】
（Ａ−１）（メタ）アクリル酸エステル系樹脂が、１分子あたり少なくとも１個、下記一般式：
−ＯＣ（Ｏ）Ｃ（Ｒ）＝ＣＨ2       （１）
（式中、Ｒは水素、又は、炭素数１〜２０の有機基を表す。）
を含む、マクロモノマーであることを特徴とする請求項１記載の軟質発泡用塩化ビニル系樹脂組成物。
【請求項３】
請求項１〜２の何れかに記載の軟質発泡用塩化ビニル系樹脂組成物から得られる発泡成形体。
【発明の詳細な説明】
【技術分野】
【０００１】
本発明は、表面平滑性、セル緻密性に優れた発泡成形体を得ることができる。また、広い加工条件で発泡成形体の白度を得ることができる。また、メカニカルエンボスによる意匠性に優れた発泡成形体を得ることができる、新規な軟質発泡用塩化ビニル系樹脂組成物およびその発泡成形体に関する。
【背景技術】
【０００２】
塩化ビニル系樹脂は、機械的物性、化学的物性に優れ、また可塑剤量の調整により硬質から軟質までの成形体が得られるため種々の用途に使用されている。
【０００３】
特に、塩化ビニル系樹脂の発泡成形体は、硬質塩化ビニル発泡成形体として、建材・船体の芯材、タンカー等の保温材等が、軟質塩化ビニル発泡成形体として、壁紙、クッションフロアー、カーペットタイル、自動車アンダーボディー、その他様々な用途において広く用いられている。
【０００４】
軟質塩化ビニル発泡成形体を作製する方法として、熱分解型有機発泡剤による方法、機械的攪拌による方法、ハロゲン系溶剤などの揮発性溶剤を用いる方法がある。熱分解型有機発泡剤を用いる場合、アゾジカルボンアミドやオキシビスベンゾスルフォニルヒドラジド等を用いる方法が一般的であるが、発泡剤が分解する温度付近の樹脂の溶融粘弾性の制御が難しく、溶融粘弾性が高いため十分な厚みが得られない状態や、発泡成形体の気泡が合一しやすく、発生したガスを保持できずに厚みが得られない（ヘタリ）の状態となることが多い。
【０００５】
そのため、（メタ）アクリル酸エステル系樹脂などを気泡安定剤として用いることがある（特許文献１）が、これら気泡安定剤をそのまま塩化ビニル系樹脂と配合、混合すると、均一に混合されず気泡安定剤としての効果を十分に発揮することができないことが多い。また、配合時に均一に混合するために、気泡安定剤の溶解性のよい芳香族系有機溶剤等を用いることがあるが、近年、健康あるいは環境への悪影響を考え、壁紙等の建材用途での有機溶剤の使用が規制される動きがあるため、有機溶剤を使用しない、気泡安定性のよい樹脂が望まれている。
【特許文献１】特開平０９−０６７４９８号公報
【発明の開示】
【発明が解決しようとする課題】
【０００６】
本発明は、表面平滑性、セル緻密性に優れると共に、メカニカルエンボス、ケミカルエンボス部の柄のシャープ性に優れ、メカニカルエンボス時のパンク性にも優れた新規な軟質発泡用塩化ビニル系樹脂組成物および発泡成形体を提供することを目的とする。
【課題を解決するための手段】
【０００７】
本発明者は、鋭意研究の結果、上記課題を達成できることを見出し本発明を完成した。
【０００８】
すなわち、本発明は、
（１）（メタ）アクリル酸エステル系樹脂０．１〜１０重量％（Ａ−１）と、塩化ビニル系モノマー９０〜９９．９重量％（Ａ−２）からなる、ＪＩＳ  Ｋ７３６７−２によるＫ値が５５〜７５である塩化ビニル系共重合樹脂（Ａ）１００重量部と、（Ｂ）可塑剤３０〜２００重量部、（Ｃ）充填剤０〜５００重量部  （Ｄ）発泡剤０．１〜１０重量部、を含有する軟質発泡用塩化ビニル系樹脂組成物（請求項１）、
（２）（Ａ−１）（メタ）アクリル酸エステル系樹脂が、１分子あたり少なくとも１個、下記一般式：
−ＯＣ（Ｏ）Ｃ（Ｒ）＝ＣＨ2       （１）
（式中、Ｒは水素、又は、炭素数１〜２０の有機基を表す。）
を含む、マクロモノマーであることを特徴とする請求項１記載の軟質発泡用塩化ビニル系樹脂組成物（請求項２）、
（３）請求項１〜２の何れかに記載の軟質発泡用塩化ビニル系樹脂組成物から得られる発泡成形体、
に関する。
【発明の効果】
【０００９】
本発明によれば、表面平滑性に優れた発泡成形体を得ることができる。また、本発明によれば、セル緻密性に優れた発泡成形体を得ることができる。また、本発明によれば、広い加工条件で発泡成形体の白度を得ることができる。また、本発明によれば、メカニカルエンボス部の柄のシャープ性およびエンボス時のパンク性に優れた発泡成形体を得ることができる
【発明を実施するための最良の形態】
【００１０】
本発明の軟質発泡用塩化ビニル系樹脂組成物は、（メタ）アクリル酸エステル系樹脂０．１〜１０重量％（Ａ−１）と、塩化ビニル系モノマー９０〜９９．９重量％（Ａ−２）からなる、塩化ビニル系共重合樹脂（Ａ）と、可塑剤（Ｂ）、発泡剤（Ｄ）を含有してなり、充填剤（Ｃ）は目的の発泡成形体の硬度に合わせて必要に応じて配合されるものである。更に必要に応じて、塩化ビニル系樹脂を併用することや、熱安定剤、難燃剤、滑剤、帯電防止剤、強化剤、改質剤、顔料等を配合することができる。
【００１１】
本発明の塩化ビニル系共重合樹脂（Ａ）は、（メタ）アクリル酸エステル系樹脂０．１〜１０重量％と塩化ビニル系モノマー９０〜９９．９重量％を製造時に含むことが望ましい。（メタ）アクリル酸エステル系樹脂の使用量は本発明の効果を呈する範囲であれば特に制約はないが、０．１〜１０重量％であれば発泡成形体の気泡安定性、白度、表面平滑性も良好であるため好ましく、１〜６重量％であればメカニカルエンボス時に適度な独立気泡率を得られることが顕著であるため、更に好ましい。
【００１２】
また、本発明の塩化ビニル系共重合樹脂（Ａ）は、塩化ビニル系モノマーの重合前に（メタ）アクリル酸エステル系樹脂を添加して混合する方法、または重合転化率が０〜５０％の際に（メタ）アクリル酸エステル系樹脂を添加する方法が好ましい。また、（メタ）アクリル酸エステル系樹脂が均一に塩化ビニル系樹脂内部へ取り込まれることから、重合を開始する前に予め、（メタ）アクリル酸エステル系樹脂を塩化ビニル系モノマーに混合させ、重合を開始する方法が特に好ましい。
【００１３】
（メタ）アクリル酸エステル系樹脂を塩化ビニル系モノマーに添加或いは溶解する場合は、特に制約はなく、塩化ビニル系モノマーの存在下に（メタ）アクリル酸エステル系樹脂をそのまま添加あるいは溶解すればよいが、ハンドリング性や速やかな添加あるいは溶解を行うために、分散剤を用いて（メタ）アクリル酸エステル系樹脂を水に分散して添加する方法や、塩化ビニル系モノマーと（メタ）アクリル酸エステル系樹脂に相溶性を有し、樹脂乾燥時に揮散する種類の有機溶媒を用いて（メタ）アクリル酸エステル系樹脂を溶解して添加する方法を用いてもよい。
【００１４】
本発明で使用される塩化ビニル系共重合樹脂（Ａ）の平均重合度はＪＩＳ Ｋ ７３６７−２に従って測定した可溶分樹脂のＫ値は、本発明の効果を発現するものであれば特に制約はないが、５５〜７５の範囲であると表面平滑性、セル緻密性が良好で好ましく、Ｋ値が５８〜７２の範囲であれば発泡倍率、メカニカルエンボス性が良好となり更に好ましい。
【００１５】
本発明の塩化ビニル系共重合樹脂（Ａ）の製造方法については、特に制約はないが、重合制御の簡便性、乾燥樹脂が粒子状粉体で得られ、良好なハンドリング性が得られやすいことから水性重合が好ましく、例えば、乳化重合法、懸濁重合法、微細懸濁重合法等の製造方法が挙げられる。更に好ましくは、粒子制御の簡便性、乾燥処理の簡便性より懸濁重合法、微細懸濁重合法で製造される。特に好ましくは、組成物の加工時の流動性が得られやすいため、微細懸濁重合法で製造される。
【００１６】
また、本発明で使用される（メタ）アクリル酸エステル系樹脂（Ａ−１）としては特に制約はなく、（メタ）アクリル酸エステル系モノマーとしては、各種のものを用いることができる。例えば（メタ）アクリル酸、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸−ｔｅｒｔ−ブチル、（メタ）アクリル酸−ｎ−ペンチル、（メタ）アクリル酸−ｎ−ヘキシル、（メタ）アクリル酸シクロヘキシル、（メタ）アクリル酸−ｎ−ヘプチル、（メタ）アクリル酸−ｎ−オクチル、（メタ）アクリル酸−２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸−２−メトキシエチル、（メタ）アクリル酸−３−メトキシブチル、（メタ）アクリル酸−２−ヒドロキシエチル、（メタ）アクリル酸−２−ヒドロキシプロピル、（メタ）アクリル酸ステアリル、（メタ）アクリル酸グリシジル、（メタ）アクリル酸２−アミノエチル、γ−（メタクリロイルオキシプロピル）トリメトキシシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸２−パーフルオロエチル、（メタ）アクリル酸パーフルオロメチル、（メタ）アクリル酸ジパーフルオロメチルメチル、（メタ）アクリル酸２−パーフルオロメチル−２−パーフルオロエチルメチル、（メタ）アクリル酸２−パーフルオロヘキシルエチル、（メタ）アクリル酸２−パーフルオロデシルエチル、（メタ）アクリル酸２−パーフルオロヘキサデシルエチル等の（メタ）アクリル酸系モノマーである。ここで、例えば、「（メタ）アクリル酸」とは、メタクリル酸或いはアクリル酸を意味するものである。
これらは単独で用いても良いし、２種以上を共重合させても構わない。２種以上のモノマーを共重合させる場合は、（メタ）アクリル酸エステルにスチレン、ビニルトルエン、α−メチルスチレン、クロルスチレン、スチレンスルホン酸及びその塩等のスチレン系モノマー；パーフルオロエチレン、パーフルオロプロピレン、フッ化ビニリデン等のフッ素含有ビニルモノマー；ビニルトリメトキシシラン、ビニルトリエトキシシラン等のケイ素含有ビニル系モノマー；無水マレイン酸、マレイン酸、マレイン酸のモノアルキルエステル及びジアルキルエステル；フマル酸、フマル酸のモノアルキルエステル及びジアルキルエステル；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミド等のマレイミド系モノマー；アクリロニトリル、メタクリロニトリル等のニトリル基含有ビニル系モノマー；アクリルアミド、メタクリルアミド等のアミド基含有ビニル系モノマー；酢酸ビニル、プロピオン酸ビニル、ピバリン酸ビニル、安息香酸ビニル、桂皮酸ビニル等のビニルエステル類；エチレン、プロピレン等のアルケン類；ブタジエン、イソプレン等の共役ジエン類；塩化アリル、アリルアルコール等を共重合させてもよい。その場合、（メタ）アクリル酸エステル系樹脂共重合体全体に占める、（メタ）アクリル酸エステル系モノマーの重量比が４０重量％以上含まれることが好ましい。特に好ましくは、（メタ）アクリル酸系エステル単独樹脂であり、整泡性に特に優れることから(メタ)アクリル酸ブチル樹脂が特に好ましい。
【００１７】
（メタ）アクリル酸エステル系樹脂は、塩化ビニル系モノマーの内部に一様に存在すればよいが、塩化ビニル系モノマーとの共重合性が良く、塩化ビニル系共重合樹脂（Ａ）内部に均一に存在すれば整泡性に特に優れることから好ましい。このような観点から、マクロモノマーであることが好ましい。
【００１８】
一般に、マクロモノマーとは、重合体の末端に反応性の官能基を有するオリゴマー分子である。本発明で使用される、二重結合を含有するエチレン性不飽和モノマーからなる重合体を主鎖に有するマクロモノマーは、反応性官能基として、アリル基、ビニルシリル基、ビニルエーテル基、ジシクロペンタジエニル基、下記一般式（１）から選ばれる重合性の炭素−炭素二重結合を有する基を、少なくとも１分子あたり１個、分子末端に有する、ラジカル重合によって製造されたものである。
特に、塩化ビニル系モノマーとの反応性が良好なことから、重合性の炭素−炭素二重結合を有する基が、下記一般式
−ＯＣ（Ｏ）Ｃ（Ｒ）＝ＣＨ2       （１）
で表される基であることが好ましい。
【００１９】
式中、Ｒの具体例としては特に限定されないが、例えば、−Ｈ、−ＣＨ3、−ＣＨ2ＣＨ3、−（ＣＨ2）nＣＨ3（ｎは２〜１９の整数を表す）、−Ｃ6Ｈ5、−ＣＨ2ＯＨ、−ＣＮの中から選ばれる基が好ましく、更に好ましくは−Ｈ、−ＣＨ3を用いることができる。
【００２０】
また、本発明で使用されるマクロモノマーの主鎖である（メタ）アクリル酸エステル系樹脂は、ラジカル重合によって製造される。ラジカル重合法は、重合開始剤としてアゾ系化合物、過酸化物などを使用して、特定の官能基を有するモノマーとビニル系モノマーとを単に共重合させる「一般的なラジカル重合法」と、末端などの制御された位置に特定の官能基を導入することが可能な「制御ラジカル重合法」に分類できる。
【００２１】
「一般的なラジカル重合法」は、特定の官能基を有するモノマーは確率的にしか重合体中に導入されないので、官能化率の高い重合体を得ようとした場合には、このモノマーをかなり大量に使用する必要がある。またフリーラジカル重合であるため、分子量分布が広く、粘度の低い重合体は得にくい。
【００２２】
「制御ラジカル重合法」は、さらに、特定の官能基を有する連鎖移動剤を使用して重合を行うことにより末端に官能基を有するビニル系重合体が得られる「連鎖移動剤法」と、重合生長末端が停止反応などを起こさずに生長することによりほぼ設計どおりの分子量の重合体が得られる「リビングラジカル重合法」とに分類することができる。
【００２３】
「連鎖移動剤法」は、官能化率の高い重合体を得ることが可能であるが、開始剤に対して特定の官能基を有する連鎖移動剤を必要とする。また上記の「一般的なラジカル重合法」と同様、フリーラジカル重合であるため分子量分布が広く、粘度の低い重合体は得にくい。
【００２４】
これらの重合法とは異なり、「リビングラジカル重合法」は、本件出願人自身の発明に係る国際公開ＷＯ９９／６５９６３号公報に記載されるように、重合速度が大きく、ラジカル同士のカップリングなどによる停止反応が起こりやすいため制御の難しいとされるラジカル重合でありながら、停止反応が起こりにくく、分子量分布の狭い、例えば、重量平均分子量Ｍｗと数平均分子量Ｍｎの比（Ｍｗ／Ｍｎ）が１．１〜１．５程度の重合体が得られるとともに、モノマーと開始剤の仕込み比によって分子量は自由にコントロールすることができる。
【００２５】
従って「リビングラジカル重合法」は、分子量分布が狭く、粘度が低い重合体を得ることができる上に、特定の官能基を有するモノマーを重合体のほぼ任意の位置に導入することができるため、本発明において、上記の如き特定の官能基を有するビニル系重合体の製造方法としてはより好ましい重合法である。
【００２６】
「リビングラジカル重合法」の中でも、有機ハロゲン化物あるいはハロゲン化スルホニル化合物等を開始剤、遷移金属錯体を触媒としてビニル系モノマーを重合する「原子移動ラジカル重合法」（Ａｔｏｍ  Ｔｒａｎｓｆｅｒ  Ｒａｄｉｃａｌ  Ｐｏｌｙｍｅｒｉｚａｔｉｏｎ：ＡＴＲＰ）は、上記の「リビングラジカル重合法」の特徴に加えて、官能基変換反応に比較的有利なハロゲン等を末端に有し、開始剤や触媒の設計の自由度が大きいことから、特定の官能基を有するビニル系重合体の製造方法としてはさらに好ましい。この原子移動ラジカル重合法としては例えばＭａｔｙｊａｓｚｅｗｓｋｉら、ジャーナル・オブ・アメリカン・ケミカルソサエティー（Ｊ．Ａｍ．Ｃｈｅｍ．Ｓｏｃ．）１９９５年、１１７巻、５６１４頁等が挙げられる。
【００２７】
本発明における（メタ）アクリル酸エステル系樹脂の製法として、これらのうちどの方法を使用するかは特に制約はないが、マクロモノマーの製法としては通常、制御ラジカル重合法が利用され、さらに制御の容易さなどからリビングラジカル重合法が好ましく用いられ、特に原子移動ラジカル重合法が最も好ましい。
【００２８】
制御ラジカル重合法、詳しくはリビングラジカル重合で製造された（メタ）アクリル酸エステル系樹脂からなるマクロモノマーは、塩化ビニル系樹脂と共重合も可能であり、可塑剤との相溶性も良好であるため、配合組成物中に均一に分散されるため、気泡安定性の効果を発現させやすいため好ましい。
【００２９】
本発明の（メタ）アクリル酸エステル系樹脂の数平均分子量は特に限定されないが、ゲルパーミエーションクロマトグラフィー（以下ＧＰＣと略す）で測定した重量平均分子量が５００〜１００，０００の範囲が好ましく、更に好ましくは、３，０００〜４０，０００であり、最も好ましくは３，０００〜２０，０００である。この範囲の（メタ）アクリル酸エステル系樹脂を用いると、製造時に塩化ビニル系モノマーとの相溶性があり、塩化ビニル系樹脂近傍に一様に存在することができるため、気泡安定化の効果が得られやすく好ましい。本発明におけるＧＰＣ測定の際には、Ｗａｔｅｒｓ社製ＧＰＣシステム（製品名５１０）を用い、クロロホルムを移動相として、昭和電工（株）製Ｓｈｏｄｅｘ  Ｋ−８０２．５及びＫ−８０４（ポリスチレンゲルカラム）を使用し室温環境下で測定した。
【００３０】
本発明で使用される塩化ビニル系共重合樹脂（Ａ）を構成する塩化ビニル系モノマー（Ａ−２）としては特に限定はなく、例えば塩化ビニルモノマー、塩化ビニリデンモノマー、酢酸ビニルモノマーまたはこれらの混合物、または、この他にこれらと共重合可能で、好ましくは重合後の重合体主鎖に反応性官能基を有しないモノマー、例えばエチレン、プロピレンなどのα−オレフィン類から選ばれる１種または２種以上の混合物を用いてもよい。２種以上の混合物を使用する場合は、塩化ビニル系モノマー全体に占める塩化ビニルモノマーの含有率を５０重量％以上、特に７０重量％以上とすることが好ましく、中でも得られる共重合樹脂の発泡性が得られやすいことから９０重量％以上とすることがさらに好ましい。
【００３１】
軟質発泡用塩化ビニル系樹脂組成物で使用できる可塑剤（Ｂ）としては特に制約はないが、例えば、ジ−２−エチルヘキシルフタレート（ＤＯＰ），ジ−ｎ−オクチルフタレート，ジイソノニルフタレート（ＤＩＮＰ），ジブチルフタレート（ＤＢＰ）等のフタル酸エステル系可塑剤；トリクレジルフォスフェート（ＴＣＰ），トリキシリルホスフェート（ＴＸＰ），トリフェニルフォスフェート（ＴＰＰ）等のリン酸エステル系可塑剤；ジ−２−エチルヘキシルアジペート（ＤＥＨＡ），ジ−２−エチルヘキシルセバケート等の脂肪酸エステル系可塑剤、ポリアクリル酸ブチル、アクリル酸−ｎ−ブチル／メタクリル酸メチル共重合体、アクリル酸−２−エチルヘキシル／メタクリル酸メチル共重合体、アクリル酸−２−エチルヘキシル／メタクリル酸メチル／メタクリル酸−ｎ−ブチル共重合体等のポリアクリル系可塑剤等から選ばれる一種または二種以上の可塑剤が使用できる。
【００３２】
可塑剤（Ｂ）の使用量としては、塩化ビニル系共重合樹脂（Ａ）１００重量部に対し、３０〜２００重量部の範囲で使用することが好ましい。発泡成形体の倍率、塩化ビニル系樹脂の重合度に合わせて適宜調整が可能であるが、４０〜１００重量部の範囲で使用されることが更に好ましく、発泡倍率とセルの緻密化に優れることから５０〜８０重量部の範囲で使用されることが最も好ましい。
【００３３】
本発明の軟質発泡用塩化ビニル系樹脂組成物に使用できる充填剤（Ｃ）としては、特に制約はないが、例えば、炭酸カルシウム、炭酸マグネシウム、炭酸リチウム、カオリングレー、石膏、マイカ、タルク、水酸化マグネシウム、珪酸カルシウム、硼砂等を挙げることができる。
【００３４】
充填剤（Ｃ）の使用量としては、目的の発泡成形体の硬度に合わせて調整すればよいが、塩化ビニル系共重合樹脂（Ａ）１００重量部に対し、０〜５００重量部使用することが好ましい。より好ましくは、０〜２００重量部の範囲で使用され、最も好ましくは０〜１００重量部の使用範囲である。
【００３５】
本発明の軟質発泡用塩化ビニル系樹脂組成物に使用できる発泡剤（Ｄ）としては、特に制約はないが、例えば、アゾジカルボンアミド、アゾビスイソブチルニトリル、ジアゾアミノベンゼン、ジエチルアゾジカルボキシレート、ジイソプロピルアゾジカルボキシレートなどのアゾ系発泡剤、Ｎ，Ｎ’−ジニトロペンタメチレンテトラミン、Ｎ，Ｎ’−ジメチル−Ｎ，Ｎ’−ジニトロテレフタルアミンなどのニトロソ系発泡剤、ベンゼンスルフォニルヒドラジド、ｐ−トルエンスルフォニルヒドラジド、チオビス（ベンゼンスルフォニルヒドラジド）、などのヒドラジド系発泡剤、ｐ−トルエンスルフォニルセミカルバジド、４，４’−オキシビズ（スルフォニルセミカルバジド）などのカルバジド系発泡剤、トリヒドラジノトリアジン、１，３−ビス（ｏ−ビフェニルトリアジン）などのトリアジン系発泡剤などがあげられる。
【００３６】
発泡剤（Ｄ）の使用量としては、用途や本発明の目的に合わせて特に制約なく適宜選択することができるが、通常塩化ビニル系共重合樹脂（Ａ）１００重量部に対し、０．１〜１０重量部使用することが好ましい。より好ましくは、１〜１０重量部の範囲で使用され、最も好ましくは３〜１０重量部の使用範囲である。
【００３７】
軟質発泡用塩化ビニル系樹脂組成物の熱安定性を調整するために適宜熱安定剤を用いることができる。そのような熱安定剤としては、例えばジメチル錫メルカプト、ジブチル錫メルカプト、ジオクチル錫メルカプト、ジブチル錫マレート、ジブチル錫マレートポリマー、ジオクチル錫マレート、ジオクチル錫マレートポリマー、ジブチル錫ラウレート、ジブチル錫ラウレートポリマー等の有機錫安定剤；ステアリン酸鉛、二塩基性亜燐酸鉛、三塩基性硫酸鉛等の鉛系安定剤；カルシウム−亜鉛系安定剤；バリウム−亜鉛系安定剤；カドミウム−バリウム系安定剤等が挙げられ、これらは単独で用いても２種以上を併用しても良い。またその使用量も特に制約はないが、軟質発泡用塩化ビニル系共重合樹脂（Ａ）１００重量部に対し０〜５重量部の範囲で使用されることが好ましい。
【００３８】
さらに安定化助剤としては、特に限定されないが、例えばエポキシ化大豆油、エポキシ化アマニ油、エポキシ化テトラヒドロフタレート、エポキシ化ポリブタジエン、燐酸エステル等が挙げられ、これらは単独で用いても２種以上を併用しても良い。またその使用量も特に制約はない。
【００３９】
本発明の軟質発泡用塩化ビニル系樹脂組成物の製造方法には特に限定はなく、本発明の
塩化ビニル系共重合樹脂（Ａ）と、必要に応じて用いられる他の塩化ビニル系樹脂等をそれぞれ所定量配合し、さらに必要に応じて使用される各種添加剤（減粘剤、希釈剤、熱安定剤、安定化助剤、酸化防止剤、光安定剤、顔料等）を配合したものを、例えばディゾルバー等の混合機等を用いて、均一に混合するなどの方法で製造すれば良い。その際の配合順序等には特に限定はないが、例えば塩化ビニル系共重合樹脂及び各種添加剤を一括して配合する方法、液状の添加剤を均一に配合する目的で先に塩化ビニル系共重合樹脂及び粉粒体の各種添加剤を配合したのち液状添加剤を配合する方法等を用いることができる。
【００４０】
本発明の軟質発泡用塩化ビニル系樹脂組成物からなる発泡成形体は、気泡安定性に優れるため、セル緻密性が得られやすい。また、発泡前のセミキュアの状態から発泡成形体にかけて表面平滑性に優れるため、良好な印刷性が得られやすい。
【００４１】
また、本発明の軟質発泡用塩化ビニル系樹脂組成物からなる発泡成形体は、広い加工条件で発泡成形体のセル緻密性が良好であるとともに、セルの独立気泡率が低くなりやすいため、メカニカルエンボス等の加熱型押し時にセル内の空気の移動が容易となり、セル内の空気が表面に突出し鱗片状のシワができる（パンク）ことがなく、柄のシャープ性が得られやすくなる。
【００４２】
このようにして製造された軟質発泡用塩化ビニル系樹脂組成物を各種成形体に成形加工する方法としては、特に限定はないが、例えば、ペースト成形法、カレンダー成形法、ロール成形法等の方法があげられる。
【００４３】
また、本発明の軟質発泡用塩化ビニル系樹脂組成物の使用用途としては、特に限定はないが、例示すれば、合成レザー、壁材、床材、シート、ホース、玩具等があげられる。
【実施例】
【００４４】
次に本発明を実施例に基づいて詳細に説明するが、本発明は以下の実施例に限定されるものではない。ここで特に断りのない限り、実施例中の「部」は「重量部」を意味する。
【００４５】
以下に記載するベース樹脂とは、本発明の塩化ビニル系共重合樹脂（Ａ）（実施例）、
または、塩化ビニル系樹脂（比較例）、塩化ビニル−酢ビ共重合樹脂（比較例）を示す。
（配合）
ベース樹脂                      １００部
可塑剤（ＤＯＰ）                  ５０部  （ジェイプラス社製）
充填剤（炭酸カルシウム）        １００部  （ＢＦ−２００Ｓ；備北粉化社製）
発泡剤（アゾジカーボンアミド）  ４．５部  （ＡＣ−３Ｃ＃２；永和化成社製）
安定剤（Ｚｎ−Ｂａ系液状安定剤）    ３部  （ＦＬ−１０３Ｎ；旭電化工業社製）
酸化チタン                        ２０部  （ＪＲ−６００Ａ；テイカ社製）
減粘剤                            １２部  （シェルゾールＳ；シェルケミカル社製）
（プラスチゾル作製条件）
ベース樹脂１００ｇとした上記配合物を、５００ｍｌＳＵＳ製ビーカーに採取し、ディゾルバー型混練機（ＲＯＢＯ  ＭＩＣＳ／ＴＯＫＵＳＨＵ  ＫＩＫＡ社製、ディゾルバー翼５ｃｍ径）にて、１０００ｒｐｍ、３ｍｉｎの攪拌を行い、プラスチゾルを得た。
（発泡成形体作製条件）
普通紙（紀州製紙社製）上に隙間ゲージでコンマ型ドクターブレードの間隙を４２０μｍに調整し、得られたプラスチゾルを約６ｍ／ｍｉｎの速度で赤外線加熱炉中（炉内１４０℃、ダンパー全閉、赤外線パネル７．２ＫＷ、高さ２５ｃｍ、約２０ｓｅｃ）を通すことにより、セミキュアした原反を得た。普通紙の厚みを除いた原反の厚みは約３００μｍであった。
【００４６】
セミキュアした原反を３０ｃｍ×１５ｃｍに切断し、１９０〜２４０℃の温度に加熱した熱風式オーブン（ＰＨＨ−１００；タバイ社製）中に入れ、２０〜３００ｓｅｃの加熱時間後、取り出すことで発泡成形体（１次発泡成形体）を得た。
【００４７】
１次発泡成形体を再度、赤外線加熱炉（４〜１０ｓｅｃ、発泡成形体表面温度２００℃）を通した後、速やかにエンボスロール（タイル調模様、クリアランス１５０μｍ）で型押し発泡成形体（エンボスシート）を得た。
（評価条件）
１．発泡倍率
１次発泡成形体を４ｃｍ×２．５ｃｍ×１２枚に切り取り、１２枚を重ねた厚みをノギスで測定し、紙の厚みを差し引いて、発泡成形体の厚みとし、１枚あたりの厚みを計算し、セミキュアした原反の厚みで割ることで、発泡倍率を計算した。
１次発泡成形体の到達発泡倍率は、約７．０倍であり、熱風式オーブンの各条件で倍率が到達していない、または加熱温度が高い評価条件で発泡成形体内部のセルが保持できずに倍率が低下している（ヘタリ）状態は好ましくない。
２．独立気泡率
１次発泡成形体を４ｃｍ×２．５ｃｍ×１２枚に切り取り、１２枚を重ねたものをエアーピクノメーター（Ｂｅｃｋｍａｎｎ社製）にて測定した。
１次発泡成形体のセル緻密性が良好であり、独立気泡率の値が低い方（０〜５０％が好ましい）がメカニカルエンボス時にパンク性、シャープ性が良好であり好ましい。
３．セル緻密性
１次発泡成形体切断片を１２枚重ねて、切断面を実体顕微鏡で観察し、セル緻密性を下記項目により目視評価した。
○  ；セルが細かく緻密で均一に揃っている、
△  ；セルがやや大きく、不均一である、
×  ；セルが大きく、発泡成形体厚み方向のセルの層が少ない、
ヘタリ；厚みが得られず、セルが潰れている
４．白度
１次発泡成形体表面の白度を色差計（Ｚ−１００１ＤＰ；日本電色社製）にて、ｂ値の測定を行った。アゾジカーボンアミド系の発泡剤を使用する場合、発泡剤残渣が黄色味を帯び、また加熱変色による色差変化でもｂ値が高くなるため、ｂ値が低い程、白度が高いと評価した。
５．表面平滑性
１次発泡成形表面の平滑性を光沢計（デジタル変角光沢計（６０°反射）；ＵＧＶ−５Ｄ；スガ試験機社製）にて測定した。平滑性が高いほど値が高くなる。
６．エンボス性
エンボスシートの型模様のエッジのシャープさ（シャープ性）、表面または裏側への鱗片状シワの有無（パンク性）を下記基準にて目視評価した。
【００４８】
シャープ性；                          パンク性；
○；浅型の模様まで再現                ○；鱗片状のシワが見られない
△；深型の模様は再現されている        △；小さいシワ、断続的なシワが見られる
×；型模様がハッキリしない            ×；大きいシワ、連続的なシワが見られる
７．表面剥離性試験
エンボスシートの同模様の箇所に、セロハン粘着テープ（Ｃ２５２；積水化学社製）約５ｃｍを貼り、貼付面全体を親指の腹で強く押した後、すばやくテープを剥がし、テープ粘着面に取られる、エンボスシート表面にて、下記基準にて目視評価した。
【００４９】
○；テープに全くついていない。（シート面の０〜１０％が粘着面にとられている）
△；テープにエンボスシートの一部がついている。（シート面の１０％〜５０％が粘着面にとられている）
×；テープにエンボスシート前面がついている。（シート面の５０％以上が粘着面にとられている）
（実施例１）
十分に脱気、窒素置換した３０Ｌ耐圧容器に、塩化ビニルモノマー９．９ｋｇを仕込み、片末端アクリロイル基含有ポリアクリル酸ブチルマクロモノマー１００ｇ（数平均分子量１２，０００、分子量分布１．１４、鐘淵化学工業株式会社製）を４０℃に加温して添加し、３０ｍｉｎ間攪拌後、α,α’−アゾビス−２，４−ジメチルバレロニトリル  １．６ｇ、クミルパーオキシネオデカノエート  ０．８ｇ、ステアリルアルコール７７ｇとドデシルベンゼンスルフォン酸ナトリウム８０ｇを予め溶解、分散した水溶液（３ｋｇ）を容器内に添加し、純水１７ｋｇを仕込み、３０ｍｉｎ間ホモジナイズして、モノマー分散液を得た。容器内を６０℃に保温して重合を開始し、約５時間後に塩化ビニルモノマーの転化率が８０％以上になったことから、重合機内の塩化ビニルモノマーを回収し、容器内を冷却した後、ラテックスを払い出した。２流体ノズル式スプレー乾燥機（入口１１０℃／出口５０℃）でラテックスを乾燥し、パウダー状の塩化ビニル系共重合樹脂（Ｋ値５９）を得た。
この樹脂を用いて、前述のプラスチゾル作製条件、評価条件、及び表１の条件（以下、これら３条件をまとめて、「所定条件」と略す）下で発泡成形体を作製し、各種評価を行った。
【００５０】
（実施例２）
実施例１の片末端アクリロイル基ポリアクリル酸ブチルの添加量を１ｋｇに、塩化ビニルモノマーを９ｋｇに変更した以外は実施例１と同様に重合を行い、２流体ノズル式スプレー乾燥機（入口１１０℃／出口５０℃）でラテックスを乾燥し、パウダー状の塩化ビニル系共重合樹脂（Ｋ値５９）を得た。この樹脂を用いて、所定条件下で発泡成形体を作製し、各種評価を行った。
【００５１】
（実施例３）
実施例１の塩化ビニルモノマーと片末端アクリロイル基含有ポリアクリル酸ブチルマクロモノマーを、酢酸ビニルモノマー３００ｇ、塩化ビニルモノマー９．４ｋｇ、及び片末端アクリロイル基含有ポリアクリル酸ブチルマクロモノマー３００ｇに変更した以外は実施例１と同様に重合を行い、２流体ノズル式スプレー乾燥機（入口１１０℃／出口５０℃）でラテックスを乾燥し、パウダー状の塩化ビニル系共重合樹脂（Ｋ値５９）を得た。この樹脂を用いて、所定条件下で発泡成形体を作製し、各種評価を行った。
【００５２】
（実施例４）
実施例１の塩化ビニルモノマーを９．４ｋｇに、片末端アクリロイル基含有ポリアクリル酸ブチルマクロモノマーを６００ｇに、α,α’−アゾビス−２，４−ジメチルバレロニトリルを３ｇに、クミルパーオキシネオデカノエートをｔ−ブチルパーオキシネオデカノエート１．５ｇに、ドデシルベンゼンスルフォン酸ナトリウム８０ｇをラウリル硫酸ナトリウム７５ｇに変更したこと以外には実施例１と同様にモノマー分散液を作製し、容器内を５０℃に保温して重合を開始した後、約８時間後に塩化ビニルモノマーの転化率が８０％以上になったことから、重合機内の塩化ビニルモノマーを回収し、容器内を冷却した後、ラテックスを払い出した。２流体ノズル式スプレー乾燥機（入口１１０℃／出口５０℃）でラテックスを乾燥し、パウダー状の塩化ビニル系共重合樹脂（Ｋ値７２）を得た。
この樹脂を用いて、所定条件下で発泡成形体を作製し、各種評価を行った。
【００５３】
（比較例１）
ベース樹脂としてＰＳＭ−３０（塩化ビニル単独樹脂；鐘淵化学工業株式会社製）を用いて、所定条件下で発泡成形体を作製し、各種評価を行った。結果を表１に示す。
１次発泡成形体の発泡倍率は良好であるが、独立気泡率が高く、メカニカルエンボス時のシャープ性、パンク性が低下し好ましくない。
【００５４】
（比較例２）
比較例１のプラスチゾルに、塩化ビニル系樹脂９７ｇに対し片末端アクリロイル基ポリアクリル酸ブチル３ｇとなるように３０％トルエン溶液として配合添加し、所定条件下で発泡成形体を作製し、各種評価を行った。結果を表１に示す。
１次発泡成形体の発泡倍率は良好であるが、独立気泡率が高く、メカニカルエンボス時のシャープ性、パンク性が低下し好ましくない。
【００５５】
（比較例３）
ベース樹脂をＰＣＨ−１７５（酢酸ビニル７％含有塩化ビニルコポリマー；鐘淵化学工業株式会社製）を用いて、所定条件下で発泡成形体を作製し、各種評価を行った。結果を表１に示す。
１次発泡成形体の発泡温度（２２０℃、４０ｓｅｃ）では、ヘタリにより発泡倍率が低下し、エンボス成形を行うことができず（ＮＤ）、好ましくない。
【００５６】
（比較例４）
実施例１のα,α’−アゾビス−２，４−ジメチルバレロニトリルを２．４ｇに、クミルパーオキシネオデカノエートを２４ｇに、ドデシルベンゼンスルフォン酸ナトリウム８０ｇをラウリル硫酸ナトリウム７５ｇに変更したこと以外は実施例１と同様にモノマー分散液を作製し、容器内を３３℃に保温して重合を開始した後、約１０時間に塩化ビニルモノマーの転化率が８０％以上になったことから、重合機内の塩化ビニルモノマーを回収し、容器内を冷却した後、ラテックスを払い出した。２流体ノズル式スプレー乾燥機（入口１１０℃／出口５０℃）でラテックスを乾燥し、パウダー状の塩化ビニル系共重合樹脂（Ｋ値８０）を得た。
この樹脂を用いて、所定条件下で発泡成形体を作製し、各種評価を行った。結果を表１に示す。
１次発泡成形体の発泡倍率は良好であるが、独立気泡率が高く、メカニカルエンボス時のシャープ性、パンク性が低下し好ましくない。
【００５７】
（比較例５）
実施例１の塩化ビニルモノマーを８ｋｇに、片末端アクリロイル基含有ポリアクリル酸ブチルマクロモノマーを２ｋｇに変更した以外は、実施例１と同様に重合を行い、２流体ノズル式スプレー乾燥機（入口１１０℃／出口５０℃）でラテックスを乾燥し、パウダー状の塩化ビニル系共重合樹脂（Ｋ値５９）を得た。この樹脂を用いて、所定条件下で発泡成形体を作製し、各種評価を行った。結果を表１に示す。
１次発泡成形体の発泡温度（２２０℃、４０ｓｅｃ）では、ヘタリにより発泡倍率が低下し、エンボス成形を行うことができず（ＮＤ）、好ましくない。
【００５８】
【表１】
2005290239.tif 000002